Brevet FR3011683A1 — publié le 20150410

SEL D'ANION PENTACYCLIQUE : COMPOSITION POUR BATTERIES DOMAINE DE L'INVENTION La présente invention concerne la composition de sel d'anion pentacyclique, et notamment de 1-trifluorométhy1-4,5-dicarbonitrile-imidazolate de lithium, pour électrolytes de batterie. ARRIERE-PLAN TECHNIQUE Une batterie lithium-ion comprend au moins une électrode négative, une électrode positive, un séparateur et un électrolyte. L'électrolyte est constitué d'un sel de lithium dissous dans un solvant qui est généralement un mélange de carbonates organiques, afin d'avoir un bon compromis entre la viscosité et la constante diélectrique. Parmi les sels les plus utilisés figure l'hexafluorophosphate de lithium (LiPF6), qui possède beaucoup des nombreuses qualités requises mais présente le désavantage de se dégrader sous forme de gaz d'acide fluorhydrique. Cela pose des problèmes de sécurité, notamment dans le contexte de l'utilisation prochaine des batteries lithium-ion pour les véhicules particuliers. D'autres sels ont donc été développés pour fournir des électrolytes de batteries Li-ion, et notamment le LiTDI (1-trifluorométhy1-4,5-dicarbonitrileimidazolate de lithium) et le LiPDI (1-pentafluoroéthy1-4,5-dicarbonitrileimidazolate de lithium), ainsi que cela est enseigné dans le document WO 2010/023413. Ces sels présentent l'avantage de posséder moins d'atomes de fluor et de comporter des liaisons fortes carbone-fluor en lieu et place des liaisons plus faibles phosphore-fluor du LiPF6. En outre, ces sels présentent de très bonnes conductivités de l'ordre de 6 mS/cm, une très bonne dissociation entre l'anion imidazolate et le cation lithium. Le document WO 2010/023413 propose plusieurs voies de synthèse pour la fabrication de ces anions pentacycliques, dont l'une consiste en la condensation du diaminomaléonitrile (DAMN) sur un dérivé d'acide tel qu'un anhydride d'acide fluoré, suivie d'un échange proton/lithium. Le sel obtenu est alors purifié pour atteindre une composition optimale vis-à-vis de ses performances au sein d'un électrolyte pour batterie Li-ion. Toutefois, les sels issus après l'étape de purification du WO 2010/023413 posent problème dans l'application des batteries. Les méthodes d'analyses courantes n'ont pas permis d'identifier et/ou de quantifier les impuretés organiques et inorganiques, présentes dans les sels, pouvant nuire à leur utilisation en tant qu'électrolyte dans les batteries. La présente invention a pour premier objet une composition de sel d'anion pentacyclique ne présentant pas les inconvénients précités. La présente invention a également pour objet l'utilisation de cette composition comme électrolyte dans les batteries. La présente invention a en outre pour objet un procédé de fabrication d'obtention de la composition selon le premier objet. La présente invention fournit le seuil en teneur de composés ioniques et non ioniques présents dans la composition de sels pentacycliques qui convient pour les performances de l'électrolyte en batterie, en particulier la qualité d'établissement de la SEI (Solid Electrode Interface) ainsi que la rétention de capacité de la batterie au cours des cycles charge-décharge. RESUME DE L'INVENTION La présente invention concerne une composition comprenant un sel de lithium de composé imidazole de formule (I) : NCNNLi (I) NC dans laquelle Rf représente un groupement alkyle fluoré ayant de 1 à 5 atome(s) de carbone, ou un atome de fluor: Selon un mode de composition, Rf représente CF3, CHF2, CH2F, C2HF4, C2F12F3, C2F13F2, C2F5, C3F7, C3F12F5, C3F14F3, C4F9, C4F12F7, C4F14F5, C3F60CF3, C2F40CF3, C2H2F20CF3 OU CF20CF3, de préférence CF3, C2F5, C2F40CF3, C2H2F20CF3 ou CF20CF3. Selon un autre mode de composition, Rf représente F. La composition, selon la présente invention, comprend un sel de formule (I) et au moins un cation choisi dans le groupe A constitué par le sodium, le potassium, le calcium, le fer, le magnésium, le manganèse, le strontium, le vanadium, l'ammonium, l'argent, l'aluminium, l'arsenic, le barium, le silicium, le Rf cadmium, le cobalt, le chrome, le cuivre, le nickel, le plomb, l'antimoine, le sélénium, l'étain, le strontium et le titane et au moins un anion choisi dans du groupe B constitué par le fluorure, le chlorure, le nitrate, le sulfate, le phosphate, l'acétate, le formiate, le trifluoroacétate, le pentafluoroacétate et l'anion de formule (II) 0 avec la totalité des cation(s) et anion(s) représentant au plus 1 % en poids de la composition. La présente invention permet de surmonter les inconvénients de l'état de la technique, en particulier en fournissant les performances électrolytiques optimales à la première charge et leur préservation au cours des cycles de charge-décharge. La composition selon la présente invention assure une bonne SEI (Solid Electrode Interface) à la première charge ainsi qu'une excellente rétention de capacité au fil des cycles de travail de la batterie. DESCRIPTION DETAILLEE DE L'INVENTION La composition selon la présente invention comprend (i) un sel de lithium de composé imidazole de formule (I) : NCNNLi (I) NCVN dans laquelle Rf représente un groupement alkyle fluoré ayant de 1 à 5 atome(s) de carbone, ou un atome de fluor et (ii) au moins un cation choisi dans le groupe A constitué par le sodium, le potassium, le calcium, le fer, le magnésium, le manganèse, le strontium, le vanadium, l'ammonium, l'argent, l'aluminium, l'arsenic, le barium, le silicium, le cadmium, le cobalt, le chrome, le cuivre, le nickel, le plomb, l'antimoine, le sélénium, l'étain, le strontium et le titane et (iii) au moins un anion choisi dans du groupe B constitué par le Rf fluorure, le chlorure, le nitrate, le sulfate, le phosphate, l'acétate, le formiate, le trifluoroacétate, le pentafluoroacétate et l'anion de formule (II), avec la totalité des cation(s) et anion(s) représentant supérieure à 0 et au plus 1 % en poids de la composition. Selon les modes de réalisation : - la quantité de sodium est comprise entre 0 et 500 ppm et de préférence compris entre 0 et 100 ppm; - la quantité de potassium est comprise entre 0 et 1000 ppm et de préférence comprise entre 0 et 500 ppm et avantageusement comprise entre 0 et 100 ppm; - la quantité de calcium est comprise entre 0 et 70 ppm; - la quantité de fer est comprise entre 0 et 10 ppm; - la quantité de magnésium est comprise entre 0 et 10 ppm; - la quantité de manganèse est comprise entre 0 et 5 ppm; - la quantité de strontium est comprise entre 0 et 5 ppm; - la quantité de vanadium est comprise entre 0 et 10 ppm; - la quantité totale des cations suivants : Ag, Al, As, Ba, Si, Cd, Co, Cr, Cu, Ni, Pb, Sb, Se, Sn, Sr, Ti, Zn est comprise entre 0 et 200 ppm ; - la quantité d'ammonium (NH4 + ) est comprise entre 0 et 10 ppm; - la quantité de fluorure est comprise entre 0 et 100 ppm et de préférence comprise entre 0 et 10 ppm; - la quantité d'acétate est comprise entre 0 et 30 ppm et de préférence comprise entre 0 et 5 ppm; - la quantité de formiate est comprise entre 0 et 200 ppm et de préférence comprise entre 0 et 10 ppm; - la quantité de chlorure est comprise entre 0 et 500 ppm et de préférence comprise entre 0 et 100 ppm et avantageusement comprise entre 0 et 50 ppm; - la quantité de nitrate est comprise entre 0 et 150 ppm et de préférence entre 0 et 100 ppm et avantageusement entre 0 et 50 ppm; - la quantité de sulfate est comprise entre 0 et 500 ppm et de préférence comprise entre 0 et 150 ppm, et avantageusement comprise entre 0 et 25 ppm; - la quantité de phosphate est comprise entre 0 et 100 ppm et de préférence entre 0 et 10 ppm; - la quantité de trifluoroacétate est comprise entre 0 et 100 ppm ; - la quantité de pentafluoroacétate est comprise entre 0 et 200 ppm et de préférence entre 0 et 100 ppm ; - la quantité de l'anion de (II) est comprise entre 0 et 600 ppm et de préférence entre 0 et 400 ppm; - Rf représente F, CF3, CHF2, CH2F, C2HF4, C2H2F3, C2H3F2, C2F5, C3F7, C3H2F5, C3H4F3, C4F9, C4H2F7, C4H4F5, C5F11, C3F60CF3, C2F40CF3, C2H2F20CF3 ou CF20CF3, de préférence CF3, C2F5, C2F40CF3, C2H2F20CF3 ou CF20CF3. La demanderesse a découvert que les compositions préférées selon l'invention peuvent être caractérisées par une ligne de base du spectre Raman qui dévie très peu par rapport à l'horizontale. L'analyse Raman a été effectuée à l'aide d'un microscope JOBIN WON dans les conditions suivantes : Excitation Lazer vert à 532 nm Diaphragme de confocalisation = 1000 p Réseau 600 lignes Détecteur 2800 cm-1 et les spectres résultent de l'addition de 5 mesures de 16 scans de 1 seconde chacun. Dans ces conditions, la déviation de la ligne de base du spectre prise entre 4500 cm-1 et 3000 cm-1 et dépourvue de toute raie Raman ne doit pas excéder un certain facteur de pente a par rapport à l'horizontale. Ce facteur est défini par régression linéaire de la ligne de base du spectre entre 4500 cm-1 et 3000 cm-1 avec comme équation y = ax + b, y étant l'intensité, x étant la longueur d'onde et a représente la pente de cette droite de régression linéaire par rapport à l'horizontale, b représente un décalage en intensité y à la longueur d'onde 4500 cm-1 dû à l'effet de la fluorescence causée par les traces d'impuretés. y et b sont exprimées en unités d'intensité Raman du constructeur. Lorsque le spectre Raman ne présente pas de déviation de ligne de base due à la présence d'impuretés fluorescentes, a = O. La valeur de b dépend de l'instrumentation, en particulier de l'état de vieillissement du laser et une même poudre examinée sur un autre microscope Raman fournirait une valeur de b, et par conséquent une intensité Raman y différente. Par contre la pente a de la droite de régression de la ligne de base du spectre Raman entre 4500 cm-1 et 3000 cm-1 restera sensiblement la même. La valeur absolue de la pente a entre 4500 cm-1 et 3000 cm-1 est donc de préférence a 25, facteur de pente maximal admissible, de manière encore préférée a et de manière encore plus préférée a . Selon un mode de réalisation préféré de l'invention, la composition comprend un sel de formule (I) et au moins un cation, choisi dans le groupe A, et au moins un anion, choisi dans le groupe B, avec la totalité des cation(s) et anion(s) représentant supérieure à 0 et au plus 1 % en poids de la composition et en ce que le sodium et/ou le potassium (est) sont présent(s) en quantité supérieure à 0 ppm et inférieure ou égale à 100 ppm. Selon un autre mode préféré de l'invention, la composition comprend un sel de formule (I) et au moins un cation, choisi dans le groupe A, et au moins un anion, choisi dans le groupe B, avec la totalité des cation(s) et anion(s) représentant supérieure à 0 et au plus 1 % en poids de la composition et en ce que le trifluoroacétate et /ou le pentafluoroacétate (est) sont présent(s) en quantité supérieure à 0 ppm et inférieure ou égale à 100 ppm. Selon un mode de réalisation particulièrement préféré de l'invention, la composition comprend un sel de formule (I) et au moins un cation, choisi dans le groupe A, et au moins un anion, choisi dans le groupe B, avec la totalité des cation(s) et anion(s) représentant supérieure à 0 et au plus 1 % en poids de la composition et en ce que le sodium et/ou le potassium (est) sont présent(s) en quantité supérieure à 0 ppm et inférieure ou égale à 100 ppm et en ce que le trifluoroacétate et /ou le pentafluoroacétate (est) sont présent(s) en quantité supérieure à 0 ppm et inférieure ou égale à 100 ppm. Quelque soit le mode de réalisation de l'invention, le sel de formule (I) représente au moins 99 %, de préférence au moins 99,9 % et avantageusement au moins 99,95 % en poids de la composition. De préférence, la composition comprenant le sel de formule (I) lorsqu'elle est présente à une concentration d'un mole par litre d'un solvant, non absorbant dans le visible, présente une coloration Hazen De préférence, le composé de formule (I) est le 1-trifluorométhy1-4,5- dicarbonitrile-imidazolate de lithium. Lorsque le composé de formule (I) est le 1-trifluorométhy1-4,5- dicarbonitrile-imidazolate de lithium, le lithium représente entre 3,4 et 3,8 % en poids, de préférence entre 3,55 et 3,65 % en poids et avantageusement entre 3,59 et 3,61 % en poids de la composition selon l'invention. Préparation de l'imidazolate de lithium La présente invention a également pour objet un procédé d'obtention de la composition selon le premier objet. Ce procédé comprend au moins une étape de traitement d'une solution de sel renfermant le composé de formule (I), préalablement préparée, sur du charbon actif suivie d'au moins une étape de recristillation de la solution traitée. La solution de sel renfermant le composé de formule (I) peut être préparée selon la méthode décrite dans le document WO 2010/023413 (page 10 ligne 28 à page 12 ligne 16), à savoir préparation d'un acide dans une première étape à partir du diaminomaléonitrile par condensation avec anhydride ou aldéhyde 0=CHRf ou cétal suivie d'une deuxième étape au cours de laquelle l'acide est transformé en sel de lithium. Cette solution peut également être préparée selon la méthode décrite dans le document WO 2013/072591. Le procédé de préparation d'une composition de sel de formule (I) tel que décrite ci-dessus comprend (i) au moins une étape de traitement d'une solution résultant de la réaction d'un composé imidazole de formule (III), en présence d'un solvant (S), avec une base lithiée, de préférence choisie parmi l'hydrure de lithium, le carbonate de lithium, l'hydroxyde de lithium et les combinaisons de ceux-ci, sur du charbon actif ; (ii) au moins une étape de séparation du charbon actif pour donner une solution de composition de sel de formule (I) dans le solvant (S) et (iii) au moins une étape de concentration de la solution obtenue à l'étape (ii) suivie d'au moins une étape de refroidissement jusqu'à la formation de cristaux et (iv) au moins une étape d'essorage et/ou de filtration suivie d'au moins une étape de séchage. De préférence l'étape de refroidissement est réalisée lorsque la solution est concentrée d'un facteur volumique compris entre 50 et 2, de préférence entre 20 et 2 et de façon encore préférée entre 15 et 2. Selon une variante du procédé, la solution récupérée à l'étape (ii) est évaporée à sec, puis le solide obtenu est mis en solution dans un solvant (S), différent de celui utilisé pour l'étape (i), avant l'étape de cristallisation (iii) décrite ci-dessus. La température de refroidissement peut être comprise entre -150 et 0°C, de préférence entre -12 et -2°C. Le rendement typique de recristallisation pour le LiTDi dans ces conditions est de l'ordre de 90 %. Par exemple, le LiTDI est obtenu lorsque Rf représente un groupement trifluorométhyle, et le LiPDI lorsque Rf représente un groupement pentafluoroéthyle. Comme solvant (S), on peut citer notamment l'eau, ou un solvant organique, de préférence choisi parmi l'acétonitrile, les alcools tels que le méthanol, l'éthanol, l'isopropanol, le n-butanol, l'alcool benzylique, l'acétate d'éthyle, les carbonates d'alkyle, tels que l'éthylène ou le diméthyle carbonates, et le tetrahydrofurane (THF). De préférence, on utilise un solvant organique pour l'étape réactionnelle de lithiation d'un composé_imidazole de formule (III) et/ou l'étape de traitement au charbon actif. Le solvant pour la réaction de lithiation peut être différent de celui de l'étape de traitement par le charbon actif. Avantageusement, on opère en présence de l'acétonitrile pour l'étape (i) de traitement au charbon actif et/ou pour la remise en solution après l'étape d'évaporation à sec. Le charbon actif est de préférence choisi parmi les grades de charbons commerciaux dits physiques, c'est-à-dire activés uniquement à la vapeur d'eau à haute température. Parmi les charbons physiques, ceux issus de matière première végétale dite « tendre » telle que le pin, sont particulièrement préférés. Le charbon actif peut être en poudre ou en grain, ou sous forme de media filtrants composites obtenus par mélangeage du charbon en poudre avec un liant inerte aux solvants organiques précités ou à l'eau. Le charbon actif sous forme de grains ou de filtres est toutefois préféré pour limiter les poussières lors de la mise en oeuvre. La porosité du charbon actif, mesurée par N2-BET, est de préférence comprise entre 900 et 1800 m2/g, avantageusement comprise entre 900 et 1300 m2/g et plus particulièrement comprise entre 900 et 1100 m2/g. La porosité principale du charbon actif peut être de nature microporeuse, mésoporeuse, ou macroporeuse. La mésoporosité est préférée. La granulométrie D10 du charbon actif utilisé pour le traitement est de préférence comprise entre 5 et 10 pm, avantageusement comprise entre 5 et 8 pm. La granulométrie D50 du charbon actif utilisé pour le traitement est de préférence comprise entre 20 et 40 pm, avantageusement comprise entre 25 et 35 pm. Une granulométrie D50 comprise entre 28 et 30 pm est particulièrement préférée. La teneur en cendres est de préférence inférieure ou égale à 5% en poids, avantageusement inférieure ou égale à 3% en poids pour les charbons activés à la vapeur d'eau. Pour les charbons physiques lavés avec de l'acide, le taux de cendre est de préférence inférieur à 1`)/0 en poids. Le pH initial du charbon, mesuré sur le filtrat obtenu après mise en solution de 4g dans 100m1 d'eau décarbonatée par ébullition, suivie de l'ébullition pendant 10 mn et puis filtration à chaud, est de préférence compris entre 10 et 6 et avantageusement compris entre 10 et 7. De préférence, la solution de la composition de sel de formule (I) utilisée pour l'étape de traitement au charbon actif est comprise entre 50 et 500 g de sel pour un litre de solvant, avantageusement comprise entre 100 et 250 g/1. Une solution comprise entre 130 et 200 g de LiTDI pour un litre d'acétonitrile a donné de résultats particulièrement intéressants. De préférence, le ratio massique du charbon mis en jeu/masse de (I) dans la solution à traiter est compris entre 1 : 5 et 1 : 8. Les solutions dans l'acétonitrile, solvant préféré selon l'invention, sont établies avec un ratio massique charbon versus (I) compris entre 1 : 5 et 1 : 8, et de manière préférée entre 1 : 6 et 1 : 8. Ainsi, le traitement par 1g de charbon pour 7,5 g de LiTDI sel solide a donné des résultats intéressants. La température de traitement par le charbon actif est de préférence comprise entre 0 et 60°C. Les charbons actifs en poudre de la gamme CECA 2SW et 3SW ou tout média filtrant basé sur ces grades conviennent particulièrement. Selon un mode de réalisation, le charbon actif est soumis à une lixiviation aqueuse avant l'utilisation à l'étape (i) La lixiviation aqueuse peut être mise en oeuvre avec de l'eau distillée ou permutée et du charbon actif en poudre à l'aide d'un filtre en utilisant une pression allant jusqu'à 3 bar. A titre d'exemple, la demanderesse a obtenue, pour une solution molaire de sel(1) dans un solvant organique, une coloration Hazen Les données ICP-AES sont obtenues sur un spectromètre ICAP 6500 (Thermo Electronics). Echantillonnage pour la quantification de Li, K, Na et traces d'éléments de la liste fournie: L'échantillon de (I) est dissout dans de l'eau ultra-pure. 2 dilutions ont été utilisées : 1g/I pour la determination du Na, K, et éléments Ag, Al, As, Ba, Si, Cd, Co, Cr, Cu, Ni, Pb, Sb, Se, Sn, Sr, Ti, Zn à l'état de trace, et 0,1g/I pour l'analyse du Lithium Analyse qualitative panoramique : Les conditions ICP-AES appliqués pour l'analyse semi-quantitative dite panoramique des éléments à l'état de trace sont : Puissance de sortie de la source Plasma : 1150 W Débit du gaz de débulisation : 0,7 L/min Débit de refroidissement = 16 L/min Hauteur de torche : 12 mm Vitesse de pompe : 50 trm Bande passante spectrale : 7 pm à 200 nm, 3.5 nm par pixel Plage de longueurs d'onde : 167 nm à 847 nm. La méthode ICP-AES de quantification pour mesurer Li, K, Na a utilisé 5 points de calibration. Pour l'analyse des éléments à l'état de trace Ag, Al, As, Ba, Si, Cd, Co, Cr, Cu, Ni, Pb, Sb, Se, Sn, Sr, Ti, Zn , la méthode semi-quantitative repose sur deux points de calibration. Pour les deux méthodes, l'étalonnage est réalisé par addition d'étalons dans l'échantillon lui-même de manière à minimiser les effets de matrice. L'ICP-AES est préférée à la chromatographie cationique en solution aqueuse pour la mesure des éléments Li, Na, K. Pour les exemples, les conditions d'analyse des anions en chromatographie ionique (CI) sont les suivantes : Appareil Dionex ICS 5000 DUAL Colonne ASII-HC Débit 1 ml/min Eluant KOH en gradient de 2mmole/I à 20 mmole/I en 15 minutes Détection conductimétrique Suppresseur ASRS 4 mm avec 50 mA de courant imposé. Injection de 50 pl de solutions de LiTDI à 5g/I et 10g/I selon la sensibilité requise par espèce anionique présente. Etalonnage de chaque espèce anionique avec cinq solutions synthétiques allant de 0,05 mg/I jusqu'à 1 mg/I. Pour les exemples, les conditions d'analyse RMN des espèces fluorées telles que (I), (II) en RMN F19, H1, C13 sont les suivantes : Equipement : Les spectres et quantifications RMN ont été effectués sur un spectromètre Bruker AV 400, à 100,62 MHz pour C13 et 376,47 MHz pour F19, sur une sonde de 5 mm de type BBF0+. Echantillonnage : Les échantillons de (I) sont dissous dans DMSO-d6 (environ 30 mg dans 0,6 ml). Dans le cas de la détection de fluorures ou d'ajout de LiF servant à vérifier la présence indésirable de fluorures, le solvant de (I) est D20 en raison de l'insolubilité de LiF dans le DMSO.35 Quantification : La quantification relative en RMN F19 est faite par intégration des signaux des espèces fluorées, pondérés du nombre de fluor contribuant au signal, méthode bien connue de l'homme de l'art. La quantification absolue en RMN F19 est faite par ajout dosé d'1202,(1- trifluorotoluène (TFT), Aldrich dans le tube contenant (I), et par intégration des signaux des espèces fluorées à doser en comparaison de celle des CF3 de cet étalon interne, selon méthode bien connue de l'homme de l'art. La limite de quantification d'une espèce telle que (II) à la fréquence de 376,47 MHz et la sonde choisie est de l'ordre d'une cinquantaine de ppm La spectrométrie de masse permet de confirmer la formule brute des impuretés organiques de (I) telles que (II), dans les conditions expérimentales suivantes : Equipement : Les spectres de spectrométrie de masse sont enregistrés sur un spectromètre WATERS QTOF II, utilisant l'ionisation positive et négative des molécules de (I) ou des impuretés organiques telles que (II) Echantillonnage : Les échantillons de (I) avec Rf = CF3 (LiTDI) sont dissous dans le méthanol à la concentration de 100mg/1.. Ils sont directement injectés dans le spectromètre de masse en utilisant le mode flow injection dans un mélange methanol/eau 70/30 en volume. 30 35 40 Conditions instrumentales : Electrospary pos t ve mode Eiectrospray negaitive mode Positive electrospray ion source negative electrospray ion source Ci'apillary: :3k'- 3KV C:on. 30V Con -.. 30' Ex--.1-c:- u Extractor ' 2",/ Source temperature 'C'-' ::u r: temperipui - ii:iil_i-U dessoliiidion temperature : '15r.:: c,essii:iiiii.itir_iin :empe niture Ouadrupole analyser Collisiciin eneray: 10eV Collision eneripy: 10eV i.`5-Teerina. '.01:;,,i, Steering:'t CCN Entra nice: Eii'Eiefii./ Entrance: 65eV Fre-filte.1 l'iiv Pre-filter. ii=l'il TOF analyser Transport: 3.0V Transr.io 5.0, Accelenator iivii :]iile T'Ili-- ii Accelerator voltaae: 200V Focus: 0,i/ Facus. 0.3V Tube lens. 9iiiiiii' Tube len- 100V riusher: 9scv Pusher. !DK" PL: r : 9..1. i TOF Refieurpri- --ii L1Ii Refleritroni :313 0 PUSher cycle. :ime i:ips:i: au-dp Pusiher ri, le :ime :is: 42ps Mul:iplier : 570 Multiplier: 550 M F . _ ii_li.fiiiii 7.),ICP: 2100V 25 Exemple 1 Dans un réacteur agité double enveloppe de 4 litres muni d'un réfrigérant, d'une ampoule de coulée et d'un thermocouple, on introduit 867,35 g de DAMN de pureté 98% dans 2979,29g de dioxane 1,4 à température ambiante. La suspension est mise sous agitation tandis qu'on introduit au goutte à goutte 30 1751,57g d'anhydride trifluoroacétique de pureté 99% au moyen de l'ampoule de coulée, tout en maintenant le milieu réactionnel à une température inférieure à 30°C. La suspension se transforme rapidement en une solution colorée brune. Lorsque la totalité de l'anhydride trifluoroacétique est introduite, on augmente la température du milieu réactionnel jusqu'au reflux du dioxane 35 (105°C). Au bout de 30 minutes de reflux, on diminue la température jusqu' à 50°C. On évapore ensuite le contenu du réacteur à l'aide d'un évaporateur 10 15 20 rotatif sous vide poussé ( La solution résultante est ensuite traitée par du charbon actif en poudre 3SW de CECA, préalablement lavé à l'eau permutée, à raison de 1 g de charbon pour 7,5 g de sel LiTDI, pendant 3 heures à température ambiante. A l'issue du traitement, la solution est filtrée. On effectue de nouveau le traitement avec une nouvelle charge de charbon actif. Au bout de 4 traitements, on obtient une solution ayant une coloration de 6 Hazen. Après évaporation de l'acétonitrile et séchage à 120°C sous vide pendant 1 semaine on obtient 1118 g de solide. L'analyse RMN F19 avec étalonnage interne au cc,(1,(1-trifluorotoluène donne une composition comprenant 99,74% en poids du LiTDI, 0,19% d'amide du LiTDI et 730 ppm de trifluoroacétate de Lithium (TFA-Li). On prélève 230 g du solide pour le faire dissoudre dans 900 ml d'acétonitrile à 65°C dans un ballon de 2 litres muni d'un réfrigérant et d'un barreau aimanté. Après dissolution totale du solide, on place le ballon dans un bain de glace salée amenant la solution de LiTDi à -2°C, après avoir cessé d'agiter. Le bain de glace est laissé à réchauffer naturellement, le temps de résidence en bain froid étant d'au moins 5 heures, puis le ballon contenant du LiTDI cristallisé et de l'acétonitrile ayant une coloration très légèrement jaunâtre est transféré pour évaporation sous vide modéré dans un bain chauffant à 40°C de façon à concentrer d'un facteur 3 le volume d'acétonitrile. L'ensemble est ensuite filtré à température ambiante et les cristaux blancs de LiTDI représentent une masse de 210g, soit un rendement de recristallisation acétonitrile de 91,3%. Cette fraction ainsi recristallisée possède une pureté déterminée par RMN F19 et étalonnage interne au cc,cc,cc-trifluorotoluène >99,95% poids en LiTDI et présente de l'ordre de 200 ppm d'amide-Li et moins de 100 ppm de TFA-Li. L'analyse ICP du solide obtenu, la coloration et les performances en batterie sont résumés dans le tableau ci-après. 30 35 Elément ou Abondance en ppm Valeur Hazen SEI : capacité irréversible Rétention de impureté capacité (méthode de détermination Li (ICP-AES) 3,5% 6 14% 20% après (EC/EMC 720 cycles re'alisés à un regime de 1C 3/7 v/v) Na (ICP-AES) 30 K (ICP-AES) ND Ca (ICP-AES) 99,95 % (III) 210 ± 30 ppm * TFA- 93 ± 10 ppm * *moyenne de 2 calibrations Résultat RAMAN : la pente en valeur absolue de y = ax+ b est de a = 3,93 Exemple 2 On opère comme précédemment mais à l'échelle pilote pour une quantité de LiTDI visée de 35 kg. On utilise un réacteur de 100 litres à la place du réacteur agité de 4 litres et un réacteur de 400 litres pour les traitements au charbon actif en conditions diluées. Les conditionnements par lavage à l'eau des charbons actifs ainsi que leurs filtrations ont été réalisés sur un filtre Tournaire muni d'une toile en PP de 11pm. L'analyse ICP du solide obtenu, la coloration et les performances en batterie sont résumés dans le tableau ci-après. 25 30 Elément ou impureté Abondance en ppm Valeur Hazen SEI : capacité irréversible Rétention de capacité Li (ICP- 3,6% 7 16% 21% au AES) (EC/EMC bout de 820 1/1 v/v) cycles en régime 1C Na (ICP- 20 ppm AES) K (ICP- REVENDICATIONS1. Composition comprenant (i) un sel de lithium de composé imidazole de formule (I) : NCNNLi (I) NCVN dans laquelle Rf représente un groupement alkyle fluoré ayant de 1 à 5 atome(s) de carbone, ou un atome de fluor et (ii) au moins un cation choisi dans le groupe A constitué par le sodium, le potassium, le calcium, le fer, le magnésium, le manganèse, le strontium, le vanadium, l'ammonium, l'argent, l'aluminium, l'arsenic, le barium, le silicium, le cadmium, le cobalt, le chrome, le cuivre, le nickel, le plomb, l'antimoine, le sélénium, l'étain, le strontium et le titane et (iii) au moins un anion choisi dans du groupe B constitué par le fluorure, le chlorure, le nitrate, le sulfate, le phosphate, l'acétate, le formiate, le trifluoroacétate, le pentafluoroacétate et l'anion de formule (II) 0 NH2 Rf avec la totalité des cation(s) et anion(s) représentant supérieure à 0 et au plus 1 % en poids de la composition. 2. Composition selon la revendication 1 comprenant au moins une des caractéristiques suivantes : - la quantité de sodium est comprise entre 0 et 500 ppm et de préférence compris entre 0 et 100 ppm; - la quantité de potassium est comprise entre 0 et 1000 ppm et de préférence comprise entre 0 et 500 ppm et avantageusement comprise entre 0 et 100 ppm; - la quantité de calcium est comprise entre 0 et 70 ppm; Rf- la quantité de fer est comprise entre 0 et 10 ppm; - la quantité de magnésium est comprise entre 0 et 10 ppm; - la quantité de manganèse est comprise entre 0 et 5 ppm; - la quantité de strontium est comprise entre 0 et 5 ppm; - la quantité de vanadium est comprise entre 0 et 10 ppm; - la quantité totale des cations suivants : Ag, Al, As, Ba, Si, Cd, Co, Cr, Cu, Ni, Pb, Sb, Se, Sn, Sr, Ti, Zn est comprise entre 0 et 200 ppm ; - la quantité d'ammonium (NH4 + ) est comprise entre 0 et 10 ppm; - la quantité de fluorure est comprise entre 0 et 100 ppm et de préférence comprise entre 0 et 10 ppm; - la quantité d'acétate est comprise entre 0 et 30 ppm et de préférence comprise entre 0 et 5 ppm; - la quantité de formiate est comprise entre 0 et 200 ppm et de préférence comprise entre 0 et 10 ppm; - la quantité de chlorure est comprise entre 0 et 500 ppm et de préférence comprise entre 0 et 100 ppm et avantageusement comprise entre 0 et 50 ppm; - la quantité de nitrate est comprise entre 0 et 150 ppm et de préférence entre 0 et 100 ppm et avantageusement entre 0 et 50 ppm; - la quantité de sulfate est comprise entre 0 et 500 ppm et de préférence comprise entre 0 et 150 ppm, et avantageusement comprise entre 0 et 25 ppm; - la quantité de phosphate est comprise entre 0 et 100 ppm et de préférence entre 0 et 10 ppm; - la quantité de trifluoroacétate est comprise entre 0 et 100 ppm ; - la quantité de pentafluoroacétate est comprise entre 0 et 200 ppm et de préférence entre 0 et 100 ppm ; - la quantité de l'anion de (II) est comprise entre 0 et 600 ppm et de préférence entre 0 et 400 ppm; - Rf représente F, CF3, CHF2, CH2F, C2HF4, C2H2F3, C2H3F2, C2F5, C3F7, C3F12F5, C3F14F3, C4F9, C4F12F7, C4F14F5, C5F11, C3F60CF3, C2F40CF3, C2H2F20CF3 ou CF20CF3, de préférence CF3, C2F5, C2F40CF3, C2H2F20CF3 ou CF20CF3.35 3. Composition selon la revendication 1 ou 2 caractérisé en ce que la valeur absolue de la déviation a, par rapport à l'horizontal, de la ligne de base du spectre Raman, prise entre 4500 cm-1 et 3000 cm-1, assimilée à une droite ayant pour équation y = ax + b est 25, de préférence et avantageusement 5. 4. Composition selon l'une quelconque des revendications précédentes caractérisé en ce que le sodium et/ou le potassium (est) sont présent(s) en quantité supérieure à 0 ppm et inférieure ou égale à 100 ppm. 5. Composition selon l'une quelconque des revendications précédentes caractérisé en ce que le trifluoroacétate et /ou le pentafluoroacétate (est) sont présent(s) en quantité supérieure à 0 ppm et inférieure ou égale à 100 ppm. 6. Composition selon l'une quelconque des revendications précédentes caractérisé en ce que le sel de formule (1) représente au moins 99 %, de préférence au moins 99,9 % et avantageusement au moins 99,95 % en poids de la composition. 7 Composition selon l'une quelconque des revendications précédentes caractérisé en ce qu'elle présente une coloration Hazen